(57)【要約】【課題】部分分散比（θＣ，ｔ）とアッベ数（νｄ）とが特定の関係を満たす、異常分散性（ΔθＣ，ｔ）が大きい光学ガラスの提供。【解決手段】質量％で、ＳｉＯ2成分を１４．０〜３０．０％、Ｂ2Ｏ3成分を０超〜３０．０％、Ｌａ2Ｏ3成分を０超〜３５．０％、ＢａＯ成分を４０．０〜６０．０％含有し、部分分散比（θＣ，ｔ）とアッベ数（νｄ）との間で、（０．００３８×νｄ＋０．５３００）≦（θＣ，ｔ）≦（０．００３８×νｄ＋０．５８６２）の関係を満たす、光学ガラス。【選択図】図２
2019119633.tif 000002
【特許請求の範囲】
【請求項１】
質量％で、
ＳｉＯ2成分を１４．０〜３０．０％、
Ｂ2Ｏ3成分を０超〜３０．０％、
Ｌａ2Ｏ3成分を０超〜３５．０％、
ＢａＯ成分を４０．０〜６０．０％
を含有し、部分分散比（θＣ，ｔ）とアッベ数（νｄ）との間で、（０．００３８×νｄ＋０．５３００）≦（θＣ，ｔ）≦（０．００３８×νｄ＋０．５８６２）の関係を満たす、光学ガラス。
【請求項２】
質量％で、
ＳｉＯ2成分を１４．０〜２１．０％、
Ｂ2Ｏ3成分を５．０〜１５．０％、
Ｌａ2Ｏ3成分を７．５〜２０．０％、
ＢａＯ成分を４５．０〜５４．０％
含有する、請求項１に記載の光学ガラス。
【請求項３】
質量％で、
ＭｇＯ成分  ０〜５．０％
ＣａＯ成分  ０〜１５．０％
ＳｒＯ成分  ０〜１５．０％
Ｋ2Ｏ成分  ０〜１０．０％
ＴｉＯ2成分  ０〜１５．０％
Ｎｂ2Ｏ5成分  ０〜１５．０％
ＷＯ3成分  ０〜１０．０％
ＺｒＯ2成分  ０〜１０．０％
ＺｎＯ成分  ０〜１０．０％
Ｇｄ2Ｏ3成分  ０〜２５．０％
Ｙ2Ｏ3成分  ０〜２５．０％
Ｙｂ2Ｏ3成分  ０〜１０．０％
Ｌｉ2Ｏ成分  ０〜３．０％
Ｎａ2Ｏ成分  ０〜５．０％
Ａｌ2Ｏ3成分  ０〜１５．０％
Ｇａ2Ｏ3成分  ０〜１０．０％
Ｐ2Ｏ5成分  ０〜１０．０％
ＧｅＯ2成分  ０〜１０．０％
Ｔａ2Ｏ5成分  ０〜５．０％
Ｂｉ2Ｏ3成分  ０〜１０．０％
ＴｅＯ2成分  ０〜１０．０％
ＳｎＯ2成分  ０〜３．０％
Ｓｂ2Ｏ3成分  ０〜１．０％
であり、
上記各元素の１種又は２種以上の酸化物の一部又は全部と置換した弗化物のＦとしての含有量が０〜１０．０質量％である請求項１または２に記載の光学ガラス。
【請求項４】
質量％で、ＲＯ成分の含有量の和が２５．０％以上６５．０％以下である請求項１から３のいずれかに記載の光学ガラス（式中、ＲはＭｇ、Ｃａ、Ｓｒ、Ｂａからなる群より選択される１種以上）。
【請求項５】
質量和（ＲＯ＋Ｋ2Ｏ）が２５．０％以上６５．０％以下である請求項１から４のいずれかに記載の光学ガラス（式中、ＲはＭｇ、Ｃａ、Ｓｒ、Ｂａからなる群より選択される１種以上）。
【請求項６】
質量和（ＳｉＯ2＋Ｂ2Ｏ3）が１５．０％以上５５．０％以下である請求項１から５のいずれか記載の光学ガラス。
【請求項７】
質量和ＴｉＯ2＋Ｎｂ2Ｏ5＋ＷＯ3＋ＺｒＯ2が１５．０％以下である請求項１から６のいずれか記載の光学ガラス。
【請求項８】
質量比（ＲＯ＋Ｋ2Ｏ）／（ＴｉＯ2＋Ｎｂ2Ｏ5＋ＷＯ3＋ＺｒＯ2＋ＺｎＯ＋ＳｉＯ2＋Ｂ2Ｏ3）が１．００以上３．００以下である請求項１から７のいずれか記載の光学ガラス（式中、ＲはＭｇ、Ｃａ、Ｓｒ、Ｂａからなる群より選択される１種以上）。
【請求項９】
質量％で、Ｌｎ2Ｏ3成分の含有量の和が１０．０％以上４０．０％以下である請求項１から８のいずれか記載の光学ガラス（式中、ＬｎはＬａ、Ｇｄ、Ｙ、Ｙｂからなる群より選択される１種以上）。
【請求項１０】
質量％で、Ｒｎ2Ｏ成分の含有量の和が１０．０％以下である請求項１から９のいずれか記載の光学ガラス（式中、ＲｎはＬｉ、Ｎａ、Ｋからなる群より選択される１種以上）。
【請求項１１】
質量比（ＳｉＯ2＋Ａｌ2Ｏ3＋ＴｉＯ2＋Ｎｂ2Ｏ5＋ＺｒＯ2）／Ｂ2Ｏ3が０．２０以上である請求項１から１０のいずれか記載の光学ガラス。
【請求項１２】
請求項１から１１のいずれか記載の光学ガラスからなるプリフォーム。
【請求項１３】
請求項１から１１のいずれか記載の光学ガラスからなる光学素子。
【請求項１４】
請求項１３に記載の光学素子を備える光学機器。
【発明の詳細な説明】
【技術分野】
【０００１】
本発明は、光学ガラス、光学素子およびプリフォームに関する。
【背景技術】
【０００２】
近年、車載カメラ等の車載用光学機器や監視カメラに組み込まれる光学素子や、プロジェクタ、コピー機、レーザプリンタ及び放送用機材等のような多くの光学機器に組み込まれる光学素子では、その大小はあるが、色収差と呼ばれるにじみを含んでいる。
【０００３】
色収差は、低分散レンズと高分散レンズを組み合わせることで補正されるが、可視光から赤外光を含む広帯域に色収差が残ることがある。ここで、部分分散比（θＣ，ｔ）が大きいレンズを用いることで、可視光及び赤外光を含む広帯域における色収差を改善することができる。
【０００４】
部分分散比（θＣ，ｔ）は、下式（１）により示される。
θＣ，ｔ＝（ｎＣ−ｎｔ）／（ｎＦ−ｎＣ）・・・・・・（１）
【０００５】
光学ガラスには、長波長域の部分分散性を表す部分分散比（θＣ，ｔ）とアッベ数（νｄ）との間に、およそ直線的な関係がある。この関係を表す直線は、部分分散比（θＣ，ｔ）を縦軸に、アッベ数（νｄ）を横軸に採用した直交座標上で、ＮＳＬ７とＰＢＭ２の部分分散比及びアッベ数をプロットした２点を結ぶ直線で表され、ノーマルラインと呼ばれている（図１参照）。ノーマルラインの基準となるノーマルガラスは光学ガラスメーカー毎によっても異なるが、各社ともほぼ同等の傾きと切片で定義している。（ＮＳＬ７とＰＢＭ２は株式会社オハラ社製の光学ガラスであり、ＰＢＭ２のアッベ数（νｄ）は３６．３，部分分散比（θＣ，ｔ）は０．７１６８、ＮＳＬ７のアッベ数（νｄ）は６０．５、部分分散比（θＣ，ｔ）は０．８３０５である。）
【０００６】
そして、部分分散比（θＣ，ｔ）およびアッベ数（νｄ）のプロットがノーマルラインから縦軸方向にどの程度離れているかを示す指標が異常分散性（ΔθＣ，ｔ）である。異常分散性（ΔθＣ，ｔ）が大きいガラスからなる光学素子は、他のレンズによって生じていた色収差を補正することができる性質を有する。
【発明の概要】
【発明が解決しようとする課題】
【０００７】
本発明の目的は、部分分散比（θＣ，ｔ）とアッベ数（νｄ）とが特定の関係を満たす、異常分散性（ΔθＣ，ｔ）が大きい光学ガラスを提供することである。
【課題を解決するための手段】
【０００８】
本発明者は、上記課題を解決するために鋭意試験研究を重ねた結果、ＳｉＯ2及びＢ2Ｏ3成分を含有するガラスにおいて、ＢａＯを４０．０％以上高含有させることで部分分散比（θＣ，ｔ）がより低い（すなわち異常分散性が大きい）光学ガラスを得られることを見出し、本発明を完成するに至った。
本発明は以下の（１）〜（１４）である。
（１）質量％で、
ＳｉＯ2成分を１４．０〜３０．０％、
Ｂ2Ｏ3成分を０超〜３０．０％、
Ｌａ2Ｏ3成分を０超〜３５．０％、
ＢａＯ成分を４０．０〜６０．０％
含有し、部分分散比（θＣ，ｔ）とアッベ数（νｄ）との間で、（０．００３８×νｄ＋０．５３００）≦（θＣ，ｔ）≦（０．００３８×νｄ＋０．５８６２）の関係を満たす、光学ガラス。
（２）質量％で、
ＳｉＯ2成分を１４．０〜２１．０％、
Ｂ2Ｏ3成分を５．０〜１５．０％、
Ｌａ2Ｏ3成分を７．５〜２０．０％、
ＢａＯ成分を４５．０〜５４．０％
含有する、上記（１）に記載の光学ガラス。
（３）質量％で、
ＭｇＯ成分  ０〜５．０％
ＣａＯ成分  ０〜１５．０％
ＳｒＯ成分  ０〜１５．０％
Ｋ2Ｏ成分  ０〜１０．０％
ＴｉＯ2成分  ０〜１５．０％
Ｎｂ2Ｏ5成分  ０〜１５．０％
ＷＯ3成分  ０〜１０．０％
ＺｒＯ2成分  ０〜１０．０％
ＺｎＯ成分  ０〜１０．０％
Ｇｄ2Ｏ3成分  ０〜２５．０％
Ｙ2Ｏ3成分  ０〜２５．０％
Ｙｂ2Ｏ3成分  ０〜１０．０％
Ｌｉ2Ｏ成分  ０〜３．０％
Ｎａ2Ｏ成分  ０〜５．０％
Ａｌ2Ｏ3成分  ０〜１５．０％
Ｇａ2Ｏ3成分  ０〜１０．０％
Ｐ2Ｏ5成分  ０〜１０．０％
ＧｅＯ2成分  ０〜１０．０％
Ｔａ2Ｏ5成分  ０〜５．０％
Ｂｉ2Ｏ3成分  ０〜１０．０％
ＴｅＯ2成分  ０〜１０．０％
ＳｎＯ2成分  ０〜３．０％
Ｓｂ2Ｏ3成分  ０〜１．０％
であり、
上記各元素の１種又は２種以上の酸化物の一部又は全部と置換した弗化物のＦとしての含有量が０〜１０．０質量％である上記（１）または（２）に記載の光学ガラス。
（４）質量％で、ＲＯ成分の含有量の和が２５．０％以上６５．０％以下である上記（１）から（３）のいずれかに記載の光学ガラス（式中、ＲはＭｇ、Ｃａ、Ｓｒ、Ｂａからなる群より選択される１種以上）。
（５）質量和（ＲＯ＋Ｋ2Ｏ）が２５．０％以上６５．０％以下である上記（１）から（４）のいずれかに記載の光学ガラス（式中、ＲはＭｇ、Ｃａ、Ｓｒ、Ｂａからなる群より選択される１種以上）。
（６）質量和（ＳｉＯ2＋Ｂ2Ｏ3）が１５．０％以上５５．０％以下である上記（１）から（５）のいずれか記載の光学ガラス。
（７）質量和ＴｉＯ2＋Ｎｂ2Ｏ5＋ＷＯ3＋ＺｒＯ2が１５．０％以下である上記（１）から（６）のいずれか記載の光学ガラス。
（８）質量比（ＲＯ＋Ｋ2Ｏ）／（ＴｉＯ2＋Ｎｂ2Ｏ5＋ＷＯ3＋ＺｒＯ2＋ＺｎＯ＋ＳｉＯ2＋Ｂ2Ｏ3）が１．００以上３．００以下である上記（１）から（７）のいずれか記載の光学ガラス（式中、ＲはＭｇ、Ｃａ、Ｓｒ、Ｂａからなる群より選択される１種以上）。
（９）質量％で、Ｌｎ2Ｏ3成分の含有量の和が１０．０％以上４０．０％以下である上記（１）から（８）のいずれか記載の光学ガラス（式中、ＬｎはＬａ、Ｇｄ、Ｙ、Ｙｂからなる群より選択される１種以上）。
（１０）質量％で、Ｒｎ2Ｏ成分の含有量の和が１０．０％以下である上記（１）から（９）のいずれか記載の光学ガラス（式中、ＲｎはＬｉ、Ｎａ、Ｋからなる群より選択される１種以上）。
（１１）質量比（ＳｉＯ2＋Ａｌ2Ｏ3＋ＴｉＯ2＋Ｎｂ2Ｏ5＋ＺｒＯ2）／Ｂ2Ｏ3が０．２０以上である上記（１）から（１０）のいずれか記載の光学ガラス。
（１２）上記（１）から（１１）のいずれか記載の光学ガラスからなるプリフォーム。
（１３）上記（１）から（１１）のいずれか記載の光学ガラスからなる光学素子。
（１４）上記（１３）に記載の光学素子を備える光学機器。
【発明の効果】
【０００９】
本発明によれば、部分分散比（θＣ，ｔ）とアッベ数（νｄ）とが特定の関係を満たす、異常分散性（ΔθＣ，ｔ）が大きい光学ガラスを提供することができる。
【図面の簡単な説明】
【００１０】
【図１】部分分散比（θＣ，ｔ）が縦軸でアッベ数（νｄ）が横軸の直交座標に表されるノーマルラインを示す図である。
【図２】実施例のガラスについての部分分散比（θＣ，ｔ）とアッベ数（νｄ）の関係を示す図である。
【発明を実施するための形態】
【００１１】
本発明の光学ガラスについて説明する。
本発明の光学ガラスは質量％で、ＳｉＯ2成分を１４．０〜３０．０％、Ｂ2Ｏ3成分を０超〜３０．０％、Ｌａ2Ｏ3成分を０超〜３５．０％、ＢａＯ成分を４０．０〜６０．０％を含有し、部分分散比（θＣ，ｔ）とアッベ数（νｄ）との間で、（０．００３８×νｄ＋０．５３００）≦（θＣ，ｔ）≦（０．００３８×νｄ＋０．５８６２）の関係を満たす、光学ガラスである。
【００１２】
［ガラス成分］
本発明の光学ガラスを構成する各成分の組成範囲を以下に述べる。本明細書中で特に断りがない場合、各成分の含有量（％）は、全て酸化物換算組成のガラス全質量に対する質量％を意味するものとする。ここで、「酸化物換算組成」とは、本発明のガラス構成成分の原料として使用される酸化物、複合塩、金属弗化物等が熔融時に全て分解され酸化物へ変化すると仮定した場合に、当該生成酸化物の総質量を１００質量％として、ガラス中に含有される各成分を表記した組成である。
【００１３】
＜必須成分、任意成分について＞
ＳｉＯ2成分は、ガラス形成酸化物として必須成分である。
特に、ＳｉＯ2成分を１４．０％以上含有する場合に、部分分散比（θＣ，ｔ）を高める。また、化学的耐久性、特に耐水性を高め、熔融ガラスの粘度を高め、ガラスの着色を低減できる。また、ガラスの安定性を高めて量産に耐えるガラスを得易くできる。従って、ＳｉＯ2成分の含有量は、好ましくは１４．０％以上、より好ましくは１４．５％以上、さらに好ましくは１５．０％以上とする。
他方で、ＳｉＯ2成分の含有量を３０．０％以下にすることで、相対屈折率の温度係数を小さくでき、ガラス転移点の上昇を抑えられ、且つ屈折率の低下を抑えられる。従って、ＳｉＯ2成分の含有量は、好ましくは３０．０％以下、好ましくは２５．０％以下、より好ましくは２１．０％以下、さらに好ましくは２０．０％以下とする。
【００１４】
Ｂ2Ｏ3成分は、ガラス形成酸化物として必須の成分である。特に、Ｂ2Ｏ3成分を０％超含有することで、部分分散比（θＣ，ｔ）を高める。また、ガラスの失透を低減できる。従って、Ｂ2Ｏ3成分の含有量は、好ましくは０％超、好ましくは３．０％以上、より好ましくは５．０％以上、さらに好ましくは７．５％以上とする。
他方で、Ｂ2Ｏ3成分の含有量を３０．０％以下にすることで、より大きな屈折率を得易くでき、相対屈折率の温度係数を小さくでき、且つ化学的耐久性の悪化を抑えられる。従って、Ｂ2Ｏ3成分の含有量は、好ましくは３０．０％以下、より好ましくは２０．０％、より好ましくは１５．０％以下、さらに好ましくは１４．０％以下とする。
【００１５】
Ｌａ2Ｏ3成分は、０％超含有する場合に、ガラスの屈折率を高められる必須の成分である。従って、Ｌａ2Ｏ3成分の含有量は、好ましくは０％超、より好ましくは５．０％以上、より好ましくは７．５％以上、さらに好ましくは１０．０％以上とする。
他方で、Ｌａ2Ｏ3成分の含有量を３５．０％以下にすることで、ガラスの安定性を高めることで失透を低減でき、アッベ数の上昇を抑えられる。また、ガラス原料の熔解性を高められる。従って、Ｌａ2Ｏ3成分の含有量は、好ましくは３５．０％以下、より好ましくは３０．０％以下、より好ましくは２５．０％以下、さらに好ましくは２０．０％以下とする。
【００１６】
ＢａＯ成分は、４０．０％以上含有する必須成分であり、部分分散比（θＣ，ｔ）を低減させる作用を備え、また、その程度も大きい。また、ガラス原料の熔融性を高められ、ガラスの失透を低減でき、屈折率を高められ、相対屈折率の温度係数を小さくできる。ＢａＯ成分の含有量は好ましくは４０．０％以上、より好ましくは４３．０％以上、より好ましくは４５．０％以上、さらに好ましくは４７．０％以上とする。
他方で、ＢａＯ成分の含有量を６０．０％以下にすることで、過剰な含有によるガラスの屈折率の低下や、化学的耐久性（耐水性）の低下、失透を低減できる。従って、ＢａＯ成分の含有量は、好ましくは６０．０％以下、より好ましくは５５．０％以下、より好ましくは５４．０％以下、さらに好ましくは５３．０％以下とする。
【００１７】
ＭｇＯ成分、ＣａＯ成分及びＳｒＯ成分は、０％超含有する場合に、ガラスの屈折率や熔融性、耐失透性を調整できる任意成分である。
他方で、ＭｇＯ成分の含有量を５．０％以下に、又は、ＣａＯ成分若しくはＳｒＯ成分の含有量を１５．０％以下にすることで、屈折率の低下を抑えることができ、且つこれらの成分の過剰な含有による失透を低減できる。
従って、ＭｇＯ成分の含有量は、好ましくは５．０％以下、より好ましくは３．０％以下、さらに好ましくは１．０％以下とする。
また、ＣａＯ成分及びＳｒＯ成分の含有量は、好ましくは１５．０％以下、より好ましくは１３．０％以下、より好ましくは１０．０％以下、さらに好ましくは６．０％以下とする。
【００１８】
Ｌｉ2Ｏ成分、Ｎａ2Ｏ成分及びＫ2Ｏ成分は、０％超含有する場合に、部分分散比（θＣ，ｔ）を高める作用を備え、また、ガラスの熔融性を改善でき、ガラス転移点を低くできる任意成分である。特に、Ｋ2Ｏ成分を０％超含有する場合、相対屈折率の温度係数を小さくできる。
他方で、Ｌｉ2Ｏ成分、Ｎａ2Ｏ成分及びＫ2Ｏ成分の含有量を低減させることで、ガラスの屈折率を低下し難くし、且つガラスの失透を低減できる。また、特にＬｉ2Ｏ成分の含有量を低減させることで、ガラスの粘性が高められるため、ガラスの脈理を低減できる。
従って、Ｌｉ2Ｏ成分の含有量は、好ましくは３．０％以下、より好ましくは１．０％未満、さらに好ましくは０．３％以下としてもよい。
また、Ｎａ2Ｏ成分の含有量は、好ましくは５．０％以下、より好ましくは３．０％以下、さらに好ましくは１．０％以下としてもよい。
また、Ｋ2Ｏ成分の含有量は、好ましくは１０．０％以下、より好ましくは７．０％以下、より好ましくは４．０％以下、さらに好ましくは１．０％以下としてもよい。
【００１９】
ＴｉＯ2成分は、０％超含有する場合に、部分分散比（θＣ，ｔ）を低減させる作用を備え、また、ガラスの屈折率を高め、アッベ数を低くでき、且つガラスの失透を低減できる任意成分である。従って、ＴｉＯ2成分の含有量は、好ましくは０％超、より好ましくは０．５％以上、より好ましくは１．０％以上、さらに好ましくは３．０％以上としてもよい。
他方で、ＴｉＯ2成分の含有量を１５．０％以下にすることで、相対屈折率の温度係数を小さくでき、ＴｉＯ2成分の過剰な含有による失透を低減でき、ガラスの可視光（特に波長５００ｎｍ以下）に対する透過率の低下を抑えられる。従って、ＴｉＯ2成分の含有量は、好ましくは１５．０％以下、より好ましくは１２．０％以下、より好ましくは１１．０％以下、さらに好ましくは６．０％以下としてもよい。
【００２０】
Ｎｂ2Ｏ5成分は０％超含有する場合にガラスの屈折率を高め、アッベ数を低くでき、且つガラスの液相温度を低くすることで耐失透性を高められる任意成分である。従って、Ｎｂ2Ｏ5成分の含有量は、好ましくは０％超、より好ましくは１．０％以上、さらに好ましくは２．０％以上としてもよい。
他方で、Ｎｂ2Ｏ5成分の含有量を１５．０％以下にすることで、相対屈折率の温度係数を小さくでき、Ｎｂ2Ｏ5成分の過剰な含有による失透を低減でき、且つ、ガラスの可視光（特に波長５００ｎｍ以下）に対する透過率の低下を抑えられる。従って、Ｎｂ2Ｏ5成分の含有量は、好ましくは１５．０％以下、より好ましくは１４．０％以下、より好ましくは１３．５％以下、より好ましくは７．５％以下、さらに好ましくは６．５％以下としてもよい。
【００２１】
ＷＯ3成分は、０％超含有する場合に、部分分散比（θＣ，ｔ）を低減させる作用を備え、また、他の高屈折率成分によるガラスの着色を低減しながら、屈折率を高め、アッベ数を低くでき、ガラス転移点を低くでき、且つ失透を低減できる任意成分である。従って、ＷＯ3成分の含有量は、好ましくは０％超、より好ましくは０．５％以上、さらに好ましくは１．０％以上としてもよい。
他方で、ＷＯ3成分の含有量を１０．０％以下にすることで、相対屈折率の温度係数を小さくでき、且つ材料コストを抑えられる。また、ＷＯ3成分によるガラスの着色を低減して可視光透過率を高められる。従って、ＷＯ3成分の含有量は、好ましくは１０．０％以下、より好ましくは６．０％以下、より好ましくは５．０％以下、さらに好ましくは２．０％以下としてもよい。
【００２２】
ＺｒＯ2成分は、０％超含有する場合に、部分分散比（θＣ，ｔ）を高める作用を高めつつ、ガラスの屈折率を高められる任意成分である。従って、ＺｒＯ2成分の含有量は、好ましくは０％超、より好ましくは０．５％以上、さらに好ましくは１．０％以上としてもよい。
他方で、ＺｒＯ2成分の含有量を１０．０％以下にすることで、相対屈折率の温度係数を小さくでき、ＺｒＯ2成分の過剰な含有による失透を低減できる。従って、ＺｒＯ2成分の含有量は、好ましくは１０．０％以下、より好ましくは７．５％以下、さらに好ましくは５．０％以下としてもよい。
【００２３】
ＺｎＯ成分は、０％超含有する場合に、原料の熔解性を高め、熔解したガラスからの脱泡を促進し、また、ガラスの安定性を高められる任意成分である。また、ガラス転移点を低くでき、且つ化学的耐久性を改善できる成分でもある。
他方で、ＺｎＯ成分の含有量を１０．０％以下にすることで、相対屈折率の温度係数を小さくでき、熱による膨張を低減でき、屈折率の低下を抑えられ、且つ、過剰な粘性の低下による失透を低減できる。従って、ＺｎＯ成分の含有量は、好ましくは１０．０％以下、より好ましくは６．０％以下、より好ましくは３．０％以下、より好ましくは１．０％以下、さらに好ましくは０．５％以下としてもよい。
【００２４】
Ｇｄ2Ｏ3成分は、０％超含有する場合に、ガラスの屈折率を高められる任意成分である。
他方で、Ｇｄ2Ｏ3成分は希土類の中でも原料価格が高く、その含有量が多いと生産コストが高くなる。また、Ｇｄ2Ｏ3成分の含有を低減させることで、ガラスのアッベ数の上昇を抑えられる。
従って、Ｇｄ2Ｏ3成分の含有量は、好ましくは２５．０％以下、より好ましくは１５．０％以下、より好ましくは１０．０％以下、さらに好ましくは７．０％以下としてもよい。
また、Ｇｄ2Ｏ3成分の含有量は、好ましくは０％超、より好ましくは３．０％以上、より好ましくは５．０％以上、さらに好ましくは６．０％以上としてもよい。
【００２５】
Ｙｂ2Ｏ3成分は、０％超含有する場合に、ガラスの屈折率を高められる任意成分である。
他方で、Ｙｂ2Ｏ3成分は希土類の中でも原料価格が高く、その含有量が多いと生産コストが高くなる。また、Ｙｂ2Ｏ3成分の含有を低減させることで、ガラスのアッベ数の上昇を抑えられる。
従って、Ｙｂ2Ｏ3成分の含有量は、好ましくは１０．０％以下、より好ましくは５．０％以下、より好ましくは２．０％以下としてもよい。
また、Ｙｂ2Ｏ3成分の含有量は、好ましくは０％超、より好ましくは０．５％以上、さらに好ましくは１．０％以上としてもよい。
【００２６】
Ｙ2Ｏ3成分は、０％超含有する場合に、部分分散比（θＣ，ｔ）を低減させる作用を備え、また、ガラスの屈折率を高めながらも、他の希土類元素に比べてガラスの材料コストを抑えられる任意成分である。従って、Ｙ2Ｏ3成分の含有量は、好ましくは０％超、より好ましくは１．０％超、さらに好ましくは２．０％以上としてもよい。
他方で、Ｙ2Ｏ3成分の含有量を２５．０％以下にすることで、ガラスの屈折率の低下を抑えられ、ガラスのアッベ数の上昇を抑えられ、且つガラスの安定性を高められる。また、ガラス原料の熔解性の悪化を抑えられる。従って、Ｙ2Ｏ3成分の含有量は、好ましくは２５．０％以下、より好ましくは１５．０％以下、より好ましくは１３．５％以下、より好ましくは６．０％以下、さらに好ましくは４．０％以下としてもよい。
【００２７】
Ａｌ2Ｏ3成分及びＧａ2Ｏ3成分は、０％超含有する場合に、熔融ガラスの耐失透性を向上できる任意成分である。そのため、特にＡｌ2Ｏ3成分の含有量は、好ましくは０％超、より好ましくは０．５％以上、さらに好ましくは１．０％以上としてもよい。
他方で、Ａｌ2Ｏ3成分の含有量を１５．０％以下にし、又は、Ｇａ2Ｏ3成分の含有量をそれぞれ１０．０％以下にすることで、ガラスの液相温度を下げて耐失透性を高められる。
従って、Ａｌ2Ｏ3成分の含有量は、好ましくは１５．０％以下、より好ましくは１０．０％以下、より好ましくは６．０％以下、さらに好ましくは３．０％以下としてもよい。
また、Ｇａ2Ｏ3成分の含有量は、好ましくは１０．０％以下、より好ましくは５．０％以下、より好ましくは３．０％以下、さらに好ましくは１．０％以下としてもよい。
【００２８】
Ｐ2Ｏ5成分は、０％超含有する場合に、部分分散比（θＣ，ｔ）を低減させる作用を備え、また、ガラスの液相温度を下げて耐失透性を高められる任意成分である。
他方で、Ｐ2Ｏ5成分の含有量を１０．０％以下にすることで、ガラスの化学的耐久性、特に耐水性の低下を抑えられる。従って、Ｐ2Ｏ5成分の含有量は、好ましくは１０．０％以下、より好ましくは５．０％以下、より好ましくは３．０％以下、さらに好ましくは１．０％以下としてもよく、Ｐ2Ｏ5成分を含まなくてもよい。
【００２９】
ＧｅＯ2成分は、０％超含有する場合に、ガラスの屈折率を高められ、且つ耐失透性を向上できる任意成分である。
しかしながら、ＧｅＯ2成分は原料価格が高く、その含有量が多いと生産コストが高くなる。従って、ＧｅＯ2成分の含有量は、好ましくは１０．０％以下、より好ましくは５．０％以下、より好ましくは３．０％以下、さらに好ましくは１．０％以下としてもよい。
【００３０】
Ｔａ2Ｏ5成分は、０％超含有する場合に、ガラスの屈折率を高められ、且つ耐失透性を高められる任意成分である。
他方で、Ｔａ2Ｏ5成分の含有量を５．０％以下にすることで、光学ガラスの原料コストを低減でき、また、原料の熔解温度が低くなり、原料の熔解に要するエネルギーが低減されるため、光学ガラスの製造コストも低減できる。従って、Ｔａ2Ｏ5成分の含有量は、好ましくは５．０％以下、より好ましくは２．０％以下、さらに好ましくは１．０％以下としてもよい。特に材料コストを低減させる観点では、Ｔａ2Ｏ5成分を含有しないことが好ましい。
【００３１】
Ｂｉ2Ｏ3成分は、０％超含有する場合に、部分分散比（θＣ，ｔ）を低減させる作用を備え、また、屈折率を高め、アッベ数を低くでき、且つガラス転移点を下げられる任意成分である。
他方で、Ｂｉ2Ｏ3成分の含有量を１０．０％以下にすることで、ガラスの液相温度を下げて耐失透性を高められる。従って、Ｂｉ2Ｏ3成分の含有量は、好ましくは１０．０％以下、より好ましくは５．０％以下、より好ましくは３．０％以下、さらに好ましくは１．０％以下としてもよい。
【００３２】
ＴｅＯ2成分は、０％超含有する場合に、屈折率を高められ、且つガラス転移点を下げられる任意成分である。
他方で、ＴｅＯ2成分は白金製の坩堝や、熔融ガラスと接する部分が白金で形成されている熔融槽でガラス原料を熔融する際、白金と合金化しうる問題がある。従って、ＴｅＯ2成分の含有量は、好ましくは１０．０％以下、より好ましくは５．０％以下、より好ましくは３．０％以下、さらに好ましくは１．０％以下としてもよい。
【００３３】
ＳｎＯ2成分は、０％超含有する場合に、熔融ガラスの酸化を低減して清澄し、且つガラスの可視光透過率を高められる任意成分である。
他方で、ＳｎＯ2成分の含有量を３．０％以下にすることで、熔融ガラスの還元によるガラスの着色や、ガラスの失透を低減できる。また、ＳｎＯ2成分と熔解設備（特にＰｔ等の貴金属）の合金化が低減されるため、熔解設備の長寿命化を図れる。従って、ＳｎＯ2成分の含有量は、好ましくは３．０％以下、より好ましくは１．０％以下、より好ましくは０．５％以下、さらに好ましくは０．１％以下としてもよい。
【００３４】
Ｓｂ2Ｏ3成分は、０％超含有する場合に、熔融ガラスを脱泡できる任意成分である。
他方で、Ｓｂ2Ｏ3成分の含有量を１．０％以下にすることで、可視光領域の短波長領域における透過率の低下や、ガラスのソラリゼーション、内部品質の低下を抑えられる。従って、Ｓｂ2Ｏ3成分の含有量は、好ましくは１．０％以下、より好ましくは０．５％以下、より好ましくは０．２％以下、さらに好ましくは０．１％以下としてもよい。
【００３５】
なお、ガラスを清澄し脱泡する成分は、上記のＳｂ2Ｏ3成分に限定されるものではなく、ガラス製造の分野における公知の清澄剤、脱泡剤或いはそれらの組み合わせを用いることができる。
【００３６】
Ｆ成分は、０％超含有する場合に、部分分散比（θＣ，ｔ）を低減させる作用を備え、また、ガラスのアッベ数を高め、ガラス転移点を低くし、且つ耐失透性を向上できる任意成分である。
しかし、Ｆ成分の含有量、すなわち上述した各金属元素の１種又は２種以上の酸化物の一部又は全部と置換した弗化物のＦとしての合計量が１０．０％を超えると、Ｆ成分の揮発量が多くなるため、安定した光学恒数が得られ難くなり、均質なガラスが得られ難くなる。また、アッベ数が必要以上に上昇する。
従って、Ｆ成分の含有量は、好ましくは１０．０％以下、より好ましくは５．０％以下、さらに好ましくは３．０％以下、さらに好ましくは１．０％以下としてもよい。
【００３７】
ＲＯ成分（式中、ＲはＭｇ、Ｃａ、Ｓｒ、Ｂａからなる群より選択される１種以上）の含有量の和（質量和）、すなわち、ＭｇＯ含有率（％）＋ＣａＯ含有率（％）＋ＳｒＯ含有率（％）＋ＢａＯ含有率（％）は２５．０％以上が好ましい。これにより、ガラスの失透を低減でき、且つ、相対屈折率の温度係数を小さくできる。従って、ＲＯ成分の質量和は、好ましくは２５．０％以上、より好ましくは３０．０％以上、より好ましくは３５．０％以上、より好ましくは４０．０％以上、さらに好ましくは４５．０％以上とする。
他方で、ＲＯ成分の質量和を６５．０％以下にすることで、屈折率の低下を抑えられ、また、ガラスの安定性を高められる。従って、ＲＯ成分の質量和は、好ましくは６５．０％以下、より好ましくは６０．０％以下、さらに好ましくは５５．０％以下とする。
【００３８】
ＲＯ成分（式中、ＲはＭｇ、Ｃａ、Ｓｒ、Ｂａからなる群より選択される１種以上）と、Ｋ2Ｏ成分の含有量の和（質量和）、すなわち、ＭｇＯ含有率（％）＋ＣａＯ含有率（％）＋ＳｒＯ含有率（％）＋ＢａＯ含有率（％）＋Ｋ2Ｏ含有率（％）は２５．０％以上が好ましい。
特に、質量和（ＲＯ＋Ｋ2Ｏ）の質量和を２５．０％以上にすることで、ガラスの失透を低減でき、且つ、相対屈折率の温度係数を小さくできる。従って、質量和（ＲＯ＋Ｋ2Ｏ）は、好ましくは２５．０％以上、より好ましくは３０．０％以上、より好ましくは３５．０％以上、より好ましくは４０．０％以上、さらに好ましくは４５．０％以上とする。
他方で、質量和（ＲＯ＋Ｋ2Ｏ）を６５．０％以下にすることで、屈折率の低下を抑えられ、また、ガラスの安定性を高められる。従って、質量和（ＲＯ＋Ｋ2Ｏ）は、好ましくは６５．０％以下、より好ましくは６０．０％以下、さらに好ましくは５５．０％以下とする。
【００３９】
ＳｉＯ2成分及びＢ2Ｏ3の合計量は、１５．０％以上５５．０％以下が好ましい。
特に、この合計量を１５．０％以上にすることで、部分分散比（θＣ，ｔ）を高めることができ、また、安定なガラスを得易くできる。従って、質量和（ＳｉＯ2＋Ｂ2Ｏ3）は、好ましくは１５．０％以上、より好ましくは１７．０％以上、より好ましくは１８．０％以上、さらに好ましくは１９．０％以上とする。
他方で、この合計量を５５．０％以下にすることで、相対屈折率の温度係数を小さくできる。従って、質量和（ＳｉＯ2＋Ｂ2Ｏ3）は、好ましくは５５．０％以下、より好ましくは４０．０％以下、より好ましくは３５．０％以下、より好ましくは３３．０％以下、さらに好ましくは３１．０％以下とする。
【００４０】
ＴｉＯ2成分、Ｎｂ2Ｏ5成分、ＷＯ3成分及びＺｒＯ2成分の合計量（質量和）は、１５．０％以下が好ましい。これにより、相対屈折率の温度係数を小さくできる。従って、質量和ＴｉＯ2＋Ｎｂ2Ｏ5＋ＷＯ3＋ＺｒＯ2は、好ましくは１５．０％以下、より好ましくは１４．０％以下、より好ましくは９．０％以下、さらに好ましくは６．０％以下とする。
【００４１】
ＴｉＯ2成分、Ｎｂ2Ｏ5成分、ＷＯ3成分、ＺｒＯ2成分、ＺｎＯ成分、ＳｉＯ2成分及びＢ2Ｏ3成分の合計含有量に対する、ＲＯ成分（式中、ＲはＭｇ、Ｃａ、Ｓｒ、Ｂａからなる群より選択される１種以上）及びＫ2Ｏ成分の合計含有量の比率（質量比）は、１．００以上３．００以下が好ましい。
この比率を大きくすることで、相対屈折率の温度係数を小さくできる。従って、質量比（ＲＯ＋Ｋ2Ｏ）／（ＴｉＯ2＋Ｎｂ2Ｏ5＋ＷＯ3＋ＺｒＯ2＋ＺｎＯ＋ＳｉＯ2＋Ｂ2Ｏ3）は、好ましくは１．００以上、より好ましくは１．２０以上、より好ましくは１．３０以上、さらに好ましくは１．３３以上とする。
他方で、この質量比は、安定なガラスを得る観点から、好ましくは３．００以下、より好ましくは２．５０以下、より好ましくは２．３０以下、さらに好ましくは２．００５以下としてもよい。
【００４２】
Ｌｎ2Ｏ3成分（式中、ＬｎはＬａ、Ｇｄ、Ｙ、Ｙｂからなる群より選択される１種以上）の含有量の和（質量和）、すなわち、Ｌａ2Ｏ3含有率（％）＋Ｇｄ2Ｏ3含有率（％）＋Ｙ2Ｏ3含有率（％）＋Ｙｂ2Ｏ3含有率（％）は、１０．０％以上４０．０％以下が好ましい。
特に、この和を１０．０％以上にすることで、ガラスの屈折率及びアッベ数が高められるため、所望の屈折率及びアッベ数を有するガラスを得易くすることができる。従って、Ｌｎ2Ｏ3成分の質量和は、好ましくは１０．０％以上、より好ましくは１５．０％以上、さらに好ましくは１８．０％以上とする。
他方で、この和を４０．０％以下にすることで、ガラスの液相温度が低くなるため、ガラスの失透を低減できる。また、アッベ数の必要以上の上昇を抑えられる。従って、Ｌｎ2Ｏ3成分の質量和は、好ましくは４０．０％以下、より好ましくは３０．０％以下、より好ましくは２５．０％以下、より好ましくは２３．０％以下、さらに好ましくは２１．０％以下とする。
【００４３】
Ｒｎ2Ｏ成分（式中、ＲｎはＬｉ、Ｎａ、Ｋからなる群より選択される１種以上）の含有量の和（質量和）は、すなわち、Ｌｉ2Ｏ含有率（％）＋Ｎａ2Ｏ含有率（％）＋Ｋ2Ｏ含有率（％）は１０．０％以下が好ましい。これにより、熔融ガラスの粘性の低下を抑えられ、ガラスの屈折率を低下し難くでき、且つガラスの失透を低減できる。従って、Ｒｎ2Ｏ成分の質量和は、好ましくは１０．０％以下、よりに好ましくは７．０％以下、より好ましくは４．０％以下、さらに好ましくは２．０％以下とする。
【００４４】
Ｂ2Ｏ3成分の含有量に対する、ＳｉＯ2成分、Ａｌ2Ｏ3成分、ＴｉＯ2成分、Ｎｂ2Ｏ5成分及びＺｒＯ2成分の合計含有量の比率（質量比）は、０．２０以上が好ましい。
この比率を大きくすることで、ガラスの化学的耐久性、特に耐水性を高められる。従って、質量比（ＳｉＯ2＋ＢａＯ＋Ａｌ2Ｏ3＋ＴｉＯ2＋Ｎｂ2Ｏ5＋ＺｒＯ2）／Ｂ2Ｏ3は、好ましくは０．２０以上、より好ましくは０．５０以上、より好ましくは０．８０以上、さらに好ましくは１．００以上とする。
他方で、この質量比は、安定なガラスを得る観点から、好ましくは６．００以下、より好ましくは５．５０以下、さらに好ましくは５．２０以下としてもよい。
【００４５】
＜含有すべきでない成分について＞
次に、本発明の光学ガラスに含有すべきでない成分、及び含有することが好ましくない成分について説明する。
【００４６】
他の成分を本願発明のガラスの特性を損なわない範囲で必要に応じ、添加することができる。ただし、Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００４７】
また、ＰｂＯ等の鉛化合物及びＡｓ2Ｏ3等の砒素化合物は、環境負荷が高い成分であるため、実質的に含有しないこと、すなわち、不可避な混入を除いて一切含有しないことが望ましい。
【００４８】
さらに、Ｔｈ、Ｃｄ、Ｔｌ、Ｏｓ、Ｂｅ、及びＳｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、これらを実質的に含有しないことが好ましい。
【００４９】
［製造方法］
本発明の光学ガラスは、例えば以下のように作製される。すなわち、上記各成分の原料として、酸化物、水酸化物、炭酸塩、硝酸塩、弗化物、メタ燐酸化合物等の通常の光学ガラスに使用される高純度原料を、各成分が所定の含有量の範囲内になるように均一に混合し、作製した混合物を白金坩堝に投入し、ガラス原料の熔解難易度に応じて電気炉で８００〜１４００℃の温度範囲で２〜１０時間熔解させた後、攪拌し、十分に均質化し、適当な温度に下げてから金型等に鋳込み、徐冷することにより作製される。
【００５０】
ここで、本発明の光学ガラスは、原料として硫酸塩を用いないことが好ましい。これにより、熔解後のガラス原料からの脱泡が促進されるため、光学ガラスへの気泡の残留を抑えられる。
【００５１】
＜物性＞
本発明の光学ガラスは、高屈折率及び高アッベ数（低分散）を有する。
特に、本発明の光学ガラスの屈折率（ｎｄ）は、好ましくは１．６３、より好ましくは１．６７、さらに好ましくは１．６８、さらに好ましくは１．６９を下限とする。
この屈折率（ｎｄ）は、好ましくは２．００、より好ましくは１．９０、より好ましくは１．８５、より好ましくは１．８０を上限としてもよい。
また、本発明の光学ガラスのアッベ数（νｄ）は、好ましくは３０、より好ましくは３４、さらに好ましくは３５、さらに好ましくは３７を下限とする。
このアッベ数（νｄ）は、好ましくは６２、より好ましくは６０、さらに好ましくは５７、さらに好ましくは５５、さらに好ましくは５３を上限としてもよい。
このような高屈折率を有することで、光学素子の薄型化を図っても大きな光の屈折量を得ることができる。また、このような低分散を有することで、単レンズとして用いたときに光の波長による焦点のずれ（色収差）を小さくできる。そのため、例えば高分散（低いアッベ数）を有する光学素子と組み合わせて光学系を構成した場合に、その光学系の全体として収差を低減させて高い結像特性等を図ることができる。
このように、本発明の光学ガラスは、光学設計上有用であり、特に光学系を構成したときに、高い結像特性等を図りながらも、光学系の小型化を図ることができ、光学設計の自由度を広げることができる。
【００５２】
本発明の光学ガラスは、アッベ数（νｄ）に対して低い部分分散比（θＣ、ｔ）を備えるため、大きい異常分散性（ΔθＣ，ｔ）を備える。具体的には、部分分散比（θＣ，ｔ）とアッベ数（νｄ）との間で、（０．００３８×νｄ＋０．５３００）≦（θＣ，ｔ）≦（０．００３８×νｄ＋０．５８６２）の関係を満たす。
部分分散比（θＣ，ｔ）は、（０．００３８×νｄ＋０．５３００）≦（θＣ，ｔ）を満たすが、（０．００３８×νｄ＋０．５４００）≦（θＣ，ｔ）を満たすことが好ましく、（０．００３８×νｄ＋０．５５００）≦（θＣ，ｔ）を満たすことがより好ましい。
また、部分分散比（θＣ，ｔ）は、（θＣ，ｔ）≦（０．００３８×νｄ＋０．５８６２）を満たすが、（θＣ，ｔ）≦（０．００３８×νｄ＋０．５８０４）を満たすことが好ましく、（θＣ，ｔ）≦（０．００３８×νｄ＋０．５７５２）を満たすことがより好ましい。
ここで、含有量を高めた場合に、アッベ数（νｄ）に対して部分分散比（θＣ、ｔ）を低減する作用を備える成分として、Ｆ、ＴｉＯ2、Ｂｉ2Ｏ3、Ｙ2Ｏ3が挙げられる。特に、ＢａＯを高含有させることで、アッベ数（νｄ）に対して部分分散比（θＣ、ｔ）を低減する効果が高いことを、本発明者は見出した。
これに対して、含有量を高めた場合に、アッベ数（νｄ）に対して部分分散比（θＣ、ｔ）を高める作用を備える成分として、ＳｉＯ2、Ｂ2Ｏ3、アルカリ金属酸化物（Ｒｎ2Ｏ）、ＺｒＯ2が挙げられる。
【００５３】
［プリフォーム及び光学素子］
作製された光学ガラスから、例えば研磨加工の手段、又は、リヒートプレス成形や精密プレス成形等のモールドプレス成形の手段を用いて、ガラス成形体を作製することができる。すなわち、光学ガラスに対して研削及び研磨等の機械加工を行ってガラス成形体を作製したり、光学ガラスからモールドプレス成形用のプリフォームを作製し、このプリフォームに対してリヒートプレス成形を行った後で研磨加工を行ってガラス成形体を作製したり、研磨加工を行って作製したプリフォームや、公知の浮上成形等により成形されたプリフォームに対して精密プレス成形を行ってガラス成形体を作製したりすることができる。なお、ガラス成形体を作製する手段は、これらの手段に限定されない。
【００５４】
このように、本発明の光学ガラスは、様々な光学素子及び光学設計に有用である。その中でも特に、本発明の光学ガラスからプリフォームを形成し、このプリフォームを用いてリヒートプレス成形や精密プレス成形等を行い、レンズやプリズム等の光学素子を作製することが好ましい。これにより、径の大きなプリフォームの形成が可能になるため、光学素子の大型化を図りながらも、光学機器に用いたときに高精細で高精度な結像特性及び投影特性を実現できる。
【００５５】
本発明の光学ガラスからなるガラス成形体は、様々な光学素子に有用であるが、その中でも特に、レンズやプリズム等の光学素子の用途に用いることが好ましい。これにより、光学素子が設けられる光学系の透過光における、色収差による色のにじみが低減される。そのため、この光学素子をカメラに用いた場合は撮影対象物をより正確に表現でき、この光学素子をプロジェクタに用いた場合は所望の映像をより高精彩に投影できる。
【実施例】
【００５６】
本発明の実施例１〜１５および比較例１の組成、並びに、これらのガラスの屈折率（ｎｄ）、アッベ数（νｄ）、部分分散比（θＣ，ｔ）等の結果を表１に示す。なお、以下の実施例はあくまで例示であり、これらの実施例のみに発明の範囲が限定されるものではない。
【００５７】
本発明の実施例１〜１５および比較例１のガラスは、いずれも各成分の原料として各々相当する酸化物、水酸化物、炭酸塩、硝酸塩、弗化物、メタ燐酸化合物等の通常の光学ガラスに使用される高純度原料を選定し、表に示した各実施例の組成の割合になるように秤量して均一に混合した後、白金坩堝に投入し、ガラス原料の熔解難易度に応じて電気炉で８００〜１４００℃の温度範囲で２〜１０時間熔解させた後、攪拌し、十分に均質化してから金型等に鋳込み、徐冷して作製した。
【００５８】
実施例１〜１５および比較例１のガラスの屈折率（ｎｄ）、アッベ数（νｄ）及び部分分散比（θｃ，ｔ）は、ヘリウムランプのｄ線（５８７．５６ｎｍ）に対する測定値で示した。また、アッベ数（νｄ）は、上記ｄ線の屈折率と、水素ランプのＦ線（４８６．１３ｎｍ）に対する屈折率（ｎＦ）、Ｃ線（６５６．２７ｎｍ）に対する屈折率（ｎＣ）の値を用いて、アッベ数（νｄ）＝[（ｎｄ−１）／（ｎＦ−ｎＣ）]の式から算出した。また、部分分散比（θＣ，ｔ）は、上記ｃ線に対する屈折率（ｎＣ）、赤外水銀のｔ線（１０１３．９８ｎｍ）に対する屈折率（ｎｔ）、上記Ｆ線に対する屈折率（ｎＦ）の値を用いて、部分分散比（θＣ，ｔ）＝［（ｎＣ−ｎｔ）／（ｎＦ−ｎＣ）］の式から算出した。
【００５９】
【表１】
2019119633.tif 000003
【００６０】
表１および図２に表されるように、実施例の光学ガラスは、いずれも屈折率（ｎｄ）が１．６９以上であった。また、本発明の実施例の光学ガラスは、いずれもアッベ数（νｄ）が３０以上６２以下の範囲内、より詳細には３７以上５３以下の範囲内であった。
【００６１】
また、実施例の光学ガラスは、安定なガラスを形成しており、ガラス作製時において失透が起こり難いものであった。
【００６２】
また、実施例の光学ガラスは、部分分散比（θＣ，ｔ）とアッベ数（νｄ）との間で、（０．００３８×νｄ＋０．５３００）≦（θＣ，ｔ）≦（０．００３８×νｄ＋０．５８６２）の関係を満たす、異常分散性（ΔθＣ，ｔ）が大きい光学ガラスであることが明らかになった。  一方で比較例の光学ガラスは、（０．００３８×νｄ＋０．５３００）≦（θＣ，ｔ）≦（０．００３８×νｄ＋０．５８６２）の関係を満たさない光学ガラスであり、異常分散性（ΔθＣ，ｔ）が小さい光学ガラスであった。
【図１】
2019119633.tif 000004
【図２】
2019119633.tif 000005